Particules de carbonate de cobalt dopées à l'aluminium, dans lesquelles chaque particule de carbonate de cobalt dopée à l'aluminium présente une structure noyau-enveloppe, et une particule primaire de carbonate de cobalt formant un noyau est une particule granulaire avec de l'aluminium réparti de manière uniforme, et une particule primaire de carbonate de cobalt formant une enveloppe est une particule floconneuse. Procédé de préparation des particules de carbonate de cobalt dopées à l'aluminium selon la revendication 1, comprenant l'étape suivante de : lorsqu'une taille de grain de carbonate de cobalt croît jusqu'à un D50 de 9 à 10 μm, effectuer un contrôle de morphologie par un procédé comprenant: lors d'une alimentation d'une solution de sel métallique et d'une solution de précipitant, ajouter un agent de transformation structurelle, de sorte qu'une partie de particules primaires de carbonate de cobalt croissent en flocons lorsque la solution de sel métallique réagit avec la solution de précipitant ; dans lequel le sel métallique comprend un sel de cobalt et un sel de métal soluble dopé contenant un sel d'aluminium ; l'agent de transformation structurelle est une solution alcaline forte ; et de préférence, l'agent de transformation structurelle comprend au moins une parmi une solution de NaOH et une solution de KOH. Procédé de préparation selon la revendication 2, dans lequel dans le contrôle de morphologie, un flux de la solution de sel métallique est de 5 à 30 L/h, et la solution de précipitant est alimentée selon un rapport de concentration massique d'ammonium dans la solution de précipitant par rapport au cobalt dans le sel métallique de (0,61 à 0,92):1 ; dans lequel une concentration de cobalt dans la solution de sel métallique est de 0,5 à 3 mol/L, et un rapport de concentration massique d'aluminium dans le sel dopé de métal soluble par rapport au cobalt est de (0,0075 à 0,015):1; une concentration de la solution de précipitant est de 2 à 3 mol/L ; de préférence, le sel de cobalt comprend au moins un parmi le chlorure de cobalt, le sulfate de cobalt et le nitrate de cobalt ; de préférence, le sel de métal dopé soluble comprend du sulfate d'aluminium octadécahydrate ; et de préférence, le précipitant comprend au moins un parmi du bicarbonate d'ammonium et du carbonate d'ammonium. Procédé de préparation selon la revendication 3, dans lequel une concentration de l'agent de transformation structurelle est de 0,5 à 1 mol/L, et un flux de l'agent de transformation structurelle est de 3/10 à 5/10 d'un flux du sel de cobalt. Procédé de préparation selon l'une quelconque des revendications 2 à 4, dans lequel dans le contrôle de morphologie, la réaction est effectuée dans des conditions de 35 à 48°C et de 12 à 28 Hz. Procédé de préparation selon la revendication 2, dans lequel avant que la taille de grain de carbonate de cobalt ne croisse jusqu'à un D50 de 9 à 10 µm, il comprend en outre : une étape de synthèse d’un germe cristallin ; dans lequel la synthèse du germe cristallin comprend : un ajout en parallèle de la solution de sel métallique et de la solution de précipitant dans une solution basique dans un récipient de réaction et une réalisation d'une réaction dans les conditions de 35 à 48°C et de 12 à 28 Hz pour obtenir des germes cristallins de démarrage avec un D50 de 4,5 à 6,5 µm ; de préférence, la solution basique est une solution de précipitant à une concentration de 0,5 à 3 mol/L, et un volume de la solution basique est de 3/10 à 6/10 d'un volume total du récipient de réaction ; et de préférence, dans l'étape de synthèse du germe cristallin , un flux de la solution de sel métallique est de 3 à 15 L/h, et la solution de précipitant est alimentée selon le rapport de concentration massique d'ammonium dans la solution de précipitant au cobalt dans la solution de sel métallique de (0,61 à 0,92):1. Procédé de préparation selon la revendication 6, dans lequel entre la synthèse du germe cristallin et le contrôle de morphologie, il comprend en outre : une étape de croissance de grain ; dans lequel la croissance de grain comprend : après l'obtention des germes cristallins de démarrage, une amélioration d'un flux de la solution de sel métallique de 2 à 3 fois le flux correspondant dans l'étape de synthèse du germe cristallin, dans lequel la solution de précipitant est alimentée selon le rapport de concentration massique d'ammonium dans la solution de précipitant par rapport au cobalt dans la solution de sel métallique de (0,61 à 0,92):1 ; et ensuite une réalisation d’une réaction dans des conditions de 35 à 48℃ et de 12 à 28 Hz pour obtenir des grains avec un D50 de 9 à 10 μm. Procédé de préparation selon la revendication 2, dans lequel après le contrôle de morphologie, il comprend en outre : une deuxième étape de croissance des grains ; dans lequel la deuxième étape de croissance des grains comprend : une alimentation de la solution de sel métallique et de la solution de précipitant selon leurs flux dans le contrôle de morphologie, et une réalisation d'une réaction en continu à une température de réaction et une fréquence d'agitation identiques à celles du contrôle de morphologie jusqu'à ce que les grains croissent à un D50 de 18 à 20 µm ; et de préférence, le procédé de préparation comprend en outre un lavage centrifuge de carbonate de cobalt obtenu après la deuxième croissance des grains. Oxyde de cobalt, dans lequel un précurseur à partir duquel l'oxyde cobaltosique est fabriqué comprend les particules de carbonate de cobalt dopées à l'aluminium selon la revendication 1. Oxyde de cobalt et de lithium, dans lequel une matière première de préparation pour l'oxyde cobalt et de lithium comprend l'oxyde cobaltosique selon la revendication 9.